Brevet FR3042139A1 (20170414)
REVENDICATIONS1. Procédé de chargement ou de rechargement d'une pièce métallique par dépôt assisté par LASER d'un matériau d'apport pour réaliser un revêtement abradable de la pièce, le procédé étant caractérisé en ce que le matériau d'apport est une poudre ayant la composition élémentaire suivante : Elément % en poids, par rapport au poids total de la poudre C 0,3 - 2,5 Si 1,5 - 3,0 B 0,1 - 3,5 Ni 3,5 - 5,5 Cr 5-17 V 10 - 17,5 Fe > 50% et qsp 100% Tableau 1 en ce que le LASER a une longueur d'onde de service allant de 900 nm à 1100 nm et en ce qu'il comprend l'irradiation de la pièce par un faisceau laser telle que l'énergie massique (Em) varie de 5 J/mg à 10 J/mg et que la masse linéique (MI) varie de 25 mg/mm à 55 mg/mm.\n<CLM>\1\tProcédé selon la revendication 1, dans lequel la poudre est un mélange a. d'une poudre métallique Pl, fondant base Fe, de composition suivante : Elément % en poids, par rapport au poids total de la poudre P1 C 0,3 - 3 Si 2 - 3,0 B 2,5 - 4,0 Ni 4,0- 6,0 Cr 12 - 16 Fe > 50 et qsp 100% Tableau 2 3042139 28 b. et d'une poudre céramique P2, réfractaire et dure de composition suivante : Elément % en poids, par rapport au poids total de la poudre P2 C 10 - 20 V 80 - 90 Tableau 3\n<CLM>\1\tProcédé selon la revendication 2, dans lequel la poudre P2 a une dureté Vickers 5 variant de 2000 HV0,1 à 3000 HVo,1-\n<CLM>\1\tProcédé selon l'une quelconque des revendications 1 à 3, dans lequel la poudre P1 a une dureté Vickers variant de 800 HV0,2 à 1400 HV0,2. 10\n<CLM>\1\tProcédé selon l'une quelconque des revendications 2 à 4, dans lequel la poudre comprend 10% à 30% en poids de P2 et respectivement 90% à 70% en poids de Pl, par rapport au poids total du mélange des deux poudres P1+P2.\n<CLM>\1\tProcédé selon l'une quelconque des revendications précédentes, dans lequel le 15 pas varie de 2,5 mm à 4mm et le taux de recouvrement varie de 50% à 65%.\n<CLM>\1\tProcédé selon l'une quelconque des revendications précédentes, dans lequel l'énergie massique varie de 8 J/mg à 11 J/mg ou de 5 J/mg à 8 J/mg et la masse linéique du dépôt varie de 30 mg/mm à 50 mg/mm.\n<CLM>\1\tProcédé selon l'une quelconque des revendications précédentes, dans lequel le spot du LASER a un diamètre variant de 4mm à 7mm.\n<CLM>\1\tPièce métallique chargée ou rechargée, comprenant : - un substrat base fer, - un revêtement, déposé sur ledit substrat, contenant o plus de 50% en volume d'une matrice à base Fe, 3042139 29 o moins de 50% en volume de phases réfractaires et dures, le revêtement comprend les éléments suivants : Elément % en poids, par rapport au poids total du revêtement C 0,3 - 2,5 Si 1,5 - 3,0 B 0,1 - 3,5 Ni 3,5 - 5,5 Cr 5-17 V 10 - 17,5 Fe > 50% et qsp 100% Tableau 4 et, une zone affectée thermiquement (ZAT) dans le substrat, à l'interface 5 substrat/revêtement, d'une épaisseur inférieure à 2 mm.\n<CLM>\1\tPièce selon la revendication 9, dans laquelle le revêtement a une épaisseur variant de 0,5 mm à 1,2 mm après rectification. 10\n<CLM>\1\tPièce selon l'une quelconque des revendications 9 à 10, dans laquelle les phases réfractaires et dures sont des carbures de vanadium et des borures de chrome.\n<CLM>\1\tPièce selon la revendication 11, dans laquelle la taille des carbures est inférieure ou égale à 2,5 µm et la taille des borures varie entre 3µm et 15 15\n<CLM>\1\tPièce selon l'une quelconque des revendications 9 à 12, dans laquelle le revêtement a une dureté moyenne supérieure à 750 HV0,2, en particulier supérieure à 770 HV0,2, en particulier supérieure à 800 HV0.2, en particulier supérieure à 850 HV0.2. 20\n<CLM>\1\tPièce selon l'une quelconque des revendications 9 à 13, dans laquelle la zone affectée thermiquement a une épaisseur inférieure à 1,5 mm, en particulier inférieure ou égale à 1,2 mm. 3042139\n<CLM>\1\tPièce selon l'une quelconque des revendications 9 à 14, dans laquelle la pièce est un cylindre d'extrusion, le revêtement étant déposé par rechargement d'une partie d'une face concave du cylindre. 5\n<CLM>\1\tPièce selon l'une quelconque des revendications 9 à 14, dans laquelle la pièce est une vis d'extrusion, le revêtement étant déposé par rechargement de la paroi sommitale d'au moins une partie en relief de la vis d'extrusion. 10\n<CLM>\1\tPré-allié sous forme de poudre, ayant la composition élémentaire suivante : Elément % en poids, par rapport au poids total de la poudre C 0,3 - 2,5 Si 1,5 - 3,0 B 0,1 - 3,5 Ni 3,5 - 5,5 Cr 5-17 V 10 - 17,5 Fe > 50% et qsp 100% Tableau 1 15